(57)【要約】【課題】耐圧性能及び振動吸収性能に加えて耐ガス透過性に優れ、短尺化可能な耐圧振動吸収ホースを提供する。【解決手段】蛇腹部１２を有する筒状の内側ゴム層１６の外面に補強糸を蛇腹形状に沿って編組し、蛇腹形状に対応した成形形状を有する補強層１８を積層するとともに、内側ゴム層１６の内面又は外面且つ補強層１８の内側に、静電塗装による樹脂膜１５を５０〜２００μｍの厚みで積層形成する。【選択図】図１
2005036970.tif 000002
【特許請求の範囲】
【請求項１】
蛇腹部を有する筒状の内側ゴム層の外面側に補強糸を蛇腹形状に沿って編組し、該蛇腹形状に対応した成形形状を有する補強層を積層するとともに、該内側ゴム層の内面又は外面且つ該補強層の内側に静電塗装による樹脂膜を５０〜２００μｍの厚みで積層形成したことを特徴とする耐ガス透過性に優れた耐圧振動吸収ホース。
【請求項２】
前記内側ゴム層は体積固有抵抗が１×１０6Ω・ｃｍ以下である請求項１に記載の耐ガス透過性に優れた耐圧振動吸収ホース。
【請求項３】
前記補強層は前記補強糸をブレード編組して構成したものである請求項１，２の何れかに記載の耐ガス透過性に優れた耐圧振動吸収ホース。
【請求項４】
加圧による破裂圧が１ＭＰａ以上である請求項１〜３の何れかに記載の耐ガス透過性に優れた耐圧振動吸収ホース。
【請求項５】
自動車のエンジンルーム内に配設される配管用ホースである請求項１〜４の何れかに記載の耐ガス透過性に優れた耐圧振動吸収ホース。
【発明の詳細な説明】
【技術分野】
【０００１】
この発明は耐ガス透過性に優れた耐圧振動吸収ホースに関し、特に自動車のエンジンルーム内に配設される配管用ホースに適用して好適なものに関する。
【背景技術】
【０００２】
従来より、筒状のゴム層を主体として構成されたホースが産業用，自動車用のホースとして各種用途に広く使用されている。
このようなホースを用いる主たる目的は振動を吸収することにある。
【０００３】
例えば自動車のエンジンルーム内に配設される配管用ホースの場合、エンジン振動やエアコンのコンプレッサ振動（冷媒輸送用ホース即ちエアコンホースの場合），車両の走行に伴って発生する各種の振動をホース部分で吸収し、ホースを介して接続されている一方の部材から他方の部材へと振動が伝達されるのを抑制する役割りを担っている。
【０００４】
ところで産業用，自動車用を問わずオイル系，燃料系，水系，冷媒系ホースの構造は、例えば下記特許文献１に開示されているように内側ゴム層と外側ゴム層との中間に補強糸を編組して成る補強層を有する構造をなしている。
【０００５】
図７（イ）は下記特許文献１に開示された冷媒輸送用ホース（エアコンホース）の構造を示したもので、図中２００は筒状の内側ゴム層で、その内側に樹脂内層２０２が積層形成されている。
内側ゴム層２００の外側には補強糸をスパイラル巻きして成る第１補強層２０４が、更にその外側に中間ゴム層２０６を介して補強糸を第１補強層２０４とは逆向きにスパイラル巻きして成る第２補強層２０８が積層され、そして最外層としてカバー層としての外側ゴム層２１０が積層された構造をなしている。
【０００６】
この例は補強糸をスパイラル編組して補強層を構成した例であるが、かかる補強層を、補強糸をブレード編組して構成することも行われている。
図７（ロ）はその例を示したもので、図中２１２は補強糸をブレード編組して成る補強層で、内側ゴム層２００と外側ゴム層２１０との間に形成されている。
尚内側ゴム層２００の更に内側には樹脂内層２０２が形成されている。
【０００７】
これらに示しているように、補強層を有する形態で従来提供されているホースは何れも内面，外面ともに軸方向にストレート形状をなす直筒状のものである。
ところでこのような直筒状のホースの場合、良好な振動吸収性を確保するためには一定の長さを必要とする。
【０００８】
特に燃料系や水系等の低圧用のホースに比べてオイル系（例えばパワーステアリング用ホース）や冷媒系（冷媒輸送用ホース）等の高圧用のホースでは、ホース剛性が高い分、振動吸収，車室内への音，振動の伝播低減のための必要長さが長くなる。
例えば冷媒輸送用ホースの場合、その長さは、接続しなければならない直線距離が２００ｍｍであったとしても、一般的に３００〜６００ｍｍの長さのホースを用いて振動吸収，音，振動の伝播低減を行っている。
【０００９】
しかしながら、エンジンルーム内には各種の装置や部品が所狭しと組み込まれており、特に近年にあってはエンジンルームがますますコンパクト化されて来ており、そのような中でそこに配設されるホース長が長いと、他との干渉を避けるための配管設計やホース取付時の取回しが大変な作業となり、しかも車種ごとにそれら配管設計や取回しを工夫しなければならず、大きな負担となっている。
【００１０】
このようなことから、ホース長が短尺で良好に振動吸収することのできるホースの開発が求められている。
ホースにおける振動吸収性を確保しながらこれを短尺化する手段として、ホースを蛇腹形状化することが考えられる。
現に自動車の燃料系ホースにおいて蛇腹部を設ける点が下記特許文献２に開示されている。
【００１１】
図８はこの特許文献２に開示された燃料系ホースを示したもので、図中２１３は筒状のゴム層、２１４はその内面に形成された樹脂内層である。
同図に示しているようにこの燃料系ホースにあっては蛇腹部２１６が設けてある。
従ってこの燃料系ホースの場合、蛇腹部２１６の可撓性に基づいて振動吸収することが可能である。
【００１２】
しかしながらこの例のホースはフィラーホースと称される、燃料給油口に用いられるものであり、耐圧性は特に求められないものであって、その破裂圧は１ＭＰａ未満のものである。
従ってこのようなホースの構造を耐圧性の求められるホースにそのまま適用することはできない。
【００１３】
このような蛇腹部を有するホースに耐圧性を付与する手段として、補強効果の大きい補強層を設けることが考えられるが、蛇腹部を有するホースの補強層としては、蛇腹部の山部や谷部を均等に補強できるものであることが求められる。蛇腹部の山部と谷部とが均等に補強されていないと、ホースに内圧が付加された場合、補強の弱い箇所がより破断し易く、補強の弱い部分により耐圧性が決ってしまうからである。
また蛇腹部の本来有する可撓性を減殺するものであってはならず、更に内側ゴム層の外面側に容易且つ良好に補強層形成できるものでなければならない。
【００１４】
更にまた耐圧振動吸収ホースには、例えば自動車のエンジンルーム内に配管用ホースとして用いられる冷媒輸送用ホース等のようにこのような耐圧性，振動吸収性の他に耐ガス透過性、即ちホース内部から外部へのガスの不透過性、また外部からホース内部への水分の不透過性が求められるものがあり、この場合にはホースに対し耐圧性，振動吸収性に加えて更に耐ガス透過性も持たせなければならない。
【００１５】
【特許文献１】特開平７−６８６５９号公報
【特許文献２】特開２００１−７４１７４号公報
【発明の開示】
【発明が解決しようとする課題】
【００１６】
本発明はこのような事情を背景とし、耐圧性及び振動吸収性に優れ、併せて耐ガス透過性に優れた耐圧振動吸収ホースを提供することを目的としてなされたものである。
【課題を解決するための手段】
【００１７】
而して請求項１のものは、蛇腹部を有する筒状の内側ゴム層の外面側に補強糸を蛇腹形状に沿って編組し、該蛇腹形状に対応した成形形状を有する補強層を積層するとともに、該内側ゴム層の内面又は外面且つ該補強層の内側に静電塗装による樹脂膜を５０〜２００μｍの厚みで積層形成したことを特徴とする。
【００１８】
請求項２のものは、請求項１において、前記内側ゴム層は体積固有抵抗が１×１０6Ω・ｃｍ以下であることを特徴とする。
【００１９】
請求項３のものは、請求項１〜２の何れかにおいて、前記補強層は前記補強糸をブレード編組して構成したものであることを特徴とする。
【００２０】
請求項４のものは、請求項１〜３の何れかにおいて、加圧による破裂圧が１ＭＰａ以上であることを特徴とする。
【００２１】
請求項５のものは、請求項１〜４の何れかにおいて、自動車のエンジンルーム内に配設される配管用ホースであることを特徴とする。
【発明の作用・効果】
【００２２】
以上のように本発明は、蛇腹部を有する筒状の内側ゴム層の外面側に補強糸を蛇腹形状に沿って編組し、蛇腹形状に対応した成形形状の補強層を積層して耐圧振動吸収ホースを構成したものである。
【００２３】
本発明によれば、蛇腹部によってホースの良好な可撓性を確保することができる。従ってホース長を短尺化した場合においても良好な振動吸収性を確保することができる。
即ち本発明によれば、ホースの良好な振動吸収性を確保しつつホース長を短くすることができ、これにより特に自動車のエンジンルーム内に配設される配管用ホースにおいて、とりわけ耐圧性の要求される配管用ホースにおいて、課題となっている配管設計やホース取付時の取回しの問題を解決することが可能となる。
更にホース長の短尺化が可能となることによって配管の際のレイアウトの自由度が高まる利点も得られる。
【００２４】
また本発明によれば、補強糸を蛇腹形状に沿って編組して成る補強層により良好な耐圧性をホースに付与することができる。
即ち本発明によれば優れた振動吸収性と耐圧性との両特性を確保することができる。
【００２５】
加えて本発明ではその補強層を、補強糸を蛇腹形状に沿って編組することで構成しているため、良好な蛇腹形状で補強層を内側ゴム層の外面側に成形することができる。
【００２６】
例えば補強糸を予め編組して成る布を内側ゴム層の外面側に巻き付けて補強層を構成するといったことも考えられるが、この場合には布を蛇腹形状に沿って変形させなければならず、谷部や山部でしわや弛み等が発生し易い。
しかるに本発明では補強糸を蛇腹形状に沿って編組し補強層を構成しているため、蛇腹部における山部も谷部も均等に補強することができるとともに、補強層を設けることによって蛇腹部の本来有する可撓性を大きく損うといった問題も生じない。
【００２７】
しかも補強糸を蛇腹形状に沿って編組し補強層を構成する場合には、補強布を巻き付けて補強層を構成するような場合と異なって、補強層を周方向にも、また長手方向にも継目のない連続した形で構成できるため、補強層によるホースの耐圧性を効果的に高めることができる。
またホース製造に際しても補強層を容易に形成することができ、ホースの製造コストを安価に抑えることができる。
【００２８】
本発明は、内側ゴム層の内面又は外面且つ補強層の内側に静電塗装による樹脂膜を５０〜２００μｍの厚みで積層形成した点を他の特徴としている。
【００２９】
そしてこのように内側ゴム層に樹脂膜を積層形成することによって、耐圧振動吸収ホースにおける耐ガス透過性を飛躍的に高めることができる。
【００３０】
本発明において、この樹脂膜形成用の材料としてポリアミド系樹脂，フッ素系樹脂を好適に用いることができる。
【００３１】
ここで静電塗装による樹脂膜の形成は、負極又は正極に帯電させた樹脂粉末を、反対極となした内側ゴム層に向けて噴出させ、樹脂粉末を静電引力により内側ゴム層の内面又は外面に付着させた上、これを加熱溶融及び冷却することによって形成することができる。
【００３２】
内側ゴム層に樹脂膜を積層形成するための手段として、樹脂膜を内側ゴム層の内面又は外面に射出成形する方法、或いは押出機から押し出した樹脂パリソンをブロー成形によって内側ゴム層の内面又は外面に付着させ積層形成するといった方法も考えられる。
【００３３】
しかしながら前者のインジェクション成形の場合樹脂膜の肉厚を０．３ｍｍ以下にすることは困難である。而して樹脂膜の厚みが厚いとホース全体が硬くなって振動吸収性能が大きく損なわれてしまう。
また後者のブロー成形の場合には樹脂膜を均等の肉厚で形成することが難しい問題がある。
これに対し静電塗装による樹脂膜の場合、その膜厚を容易に薄く且つ均等となすことができる。
【００３４】
但し本発明において、樹脂膜の厚みは５０〜２００μｍとしておくことが必要である。５０μｍよりも薄いと耐ガス透過性が十分に得られず、逆に２００μｍを超えると耐ガス透過性は良好であるものの、樹脂膜の硬さが硬くなってホースの振動吸収性能が損なわれてしまう。
【００３５】
このような静電塗装による樹脂膜を良好に形成するため、本発明では内面ゴム層における体積固有抵抗を１×１０6Ω・ｃｍ以下となしておくことが望ましい（請求項２）。
ここで内側ゴム層における体積固有抵抗はカーボンブラックの配合量を調整することでコントロールすることができる。このように内側ゴム層の体積固有抵抗を１×１０6Ω・ｃｍ以下としておくことで、樹脂粉末の静電塗装性が良好となり、肉厚むらやピンホール等の不良の発生を抑制することができ、ひいては耐ガス透過性を良好となすことができる。
【００３６】
本発明において、上記補強層は補強糸をスパイラル編組，ニット編組して構成することができるが、特に補強糸をブレード編組して構成するのが好適である（請求項３）。
そのブレード編組の際、蛇腹部における山部と谷部とにおいて編組角度がほぼ等しくなるように引取り速度を制御することが望ましい。
編組角度が静止角（５４．７°）より大きいとホースが長手方向に伸びようとし、編組角度が静止角より小さいとホースが径方向に伸びようとするため、山部と谷部とにおいて編組角度がほぼ等しくなっていない場合は山部と谷部とでホースの挙動が異なるため、耐圧性が低下する恐れがあるからである。
【００３７】
尚スパイラル編組による補強層は、一方向に補強糸をスパイラル巻きして成る第１層と、その逆方向に補強糸をスパイラル巻きして成る第２層とで構成することができる。
またニット編組は、編目が周方向に繋がったものでも、軸方向に繋がったものでも良く、何れにしても伸縮性に優れているため、蛇腹部を有するホースの柔軟性（可撓性）を損なわない特長を有する。
【００３８】
本発明は、破裂圧が１ＭＰａ以上の耐圧性が求められるホースに適用して特に効果の大なるものである（請求項４）。
また本発明の耐圧振動吸収ホースは、上記補強層の外側にカバー層を積層した形態で構成することができる。
ここでカバー層は、好適には外側ゴム層から成るものとすることができる。
【００３９】
更に本発明は自動車のエンジンルーム内に配設される配管用ホースに適用して特に大なる効果を奏する（請求項５）。
【発明を実施するための最良の形態】
【００４０】
次に本発明の実施形態を図面に基づいて説明する。
図１及び図２において、１０は例えば冷媒輸送用ホース（エアコンホース）等として用いられる耐ガス透過性の耐圧振動吸収ホース（以下単にホースとする）で、そのほぼ全体を成す蛇腹部１２と直筒状の端部１４とを有している。
このホース１０は、筒状の内側ゴム層１６と、その外側の補強糸２８（図４参照）をブレード編組して成る補強層１８と、最外層のカバー層としての外側ゴム層２０とを積層して構成してある。また内側ゴム層１６の内面には樹脂の静電塗装による樹脂膜１５が積層してある。
【００４１】
ここで内側ゴム層１６は、樹脂粉末の静電塗装のためにその体積固有抵抗が１×１０6Ω・ｃｍ以下とされている。
また樹脂膜１５は、その肉厚が５０〜２００μｍの範囲内とされている。
【００４２】
ここで補強層１８を構成する補強糸２８としてＰＥＴ，ＰＥＮ，アラミド，ＰＡ（ポリアミド），ビニロン，レーヨン，金属ワイヤ等を用いることができる。
【００４３】
また内側ゴム層１６としてＩＩＲ，ハロゲン化−ＩＩＲ（Ｃｌ−ＩＩＲ，Ｂｒ−ＩＩＲ），ＮＢＲ，ＣＲ，ＥＰＤＭ，ＥＰＭ，ＦＫＭ，ＥＣＯ，シリコンゴム，ウレタンゴム等の単独材若しくはブレンド材を用いることができる。
但しＨＦＣ系冷媒輸送用ホースの場合には特にＩＩＲ，ハロゲン化−ＩＩＲの単独材又はブレンド材が好ましい。
また外側ゴム層２０として、上記内側ゴム層１６で列挙した各種ゴム材を用いることができるが、それ以外にも熱収縮チューブや熱可塑性エラストマー（ＴＰＥ）を使用することも可能で、材質としてはアクリル系，スチレン系，オレフィン系，ジオレフィン系，塩化ビニル系，ウレタン系，エステル系，アミド系，フッ素系等を用いることができる。
尚この形態においてホース１０は内径が５〜５０ｍｍ程度のものである。
【００４４】
図１及び図２に示すホース１０は、例えば次のようにして製造することができる。
即ち先ずインジェクション成形等により蛇腹部１２を有する内側ゴム層１６を成形する。図３（Ｉ）はこのようにして成形した内側ゴム層１６を示している。
【００４５】
続いて内側ゴム層１６の内面に接着剤を塗布処理する。この接着剤の塗布処理は、例えば図３（Ｉ）に示しているようにスプレーノズル３０を内側ゴム層１６の内部に挿入し、そこに設けた多数の噴射孔から接着剤を内側ゴム層１６の内面に霧状に塗布することによって行うことができる。
【００４６】
その後、塗布した接着剤を乾燥処理した後に内側ゴム層１６の内面に樹脂粉末を静電塗装する。この樹脂粉末の静電塗装は次のようにして行うことができる。即ち内側ゴム層１６をチャンバー３２内部に挿入し、そしてその内面にスプレーガン３４の先端の噴出部３６から樹脂粉末を軸直角方向に噴出する（図３(II)）。
【００４７】
このスプレーガン３４には樹脂粉末の供給管３８とエア管４０とが接続されている。更にまたこのスプレーガン３４は導線４２を介して高電圧発生装置に接続されている。
このスプレーガン３４を用いた静電塗装では、スプレーガン３４に供給された樹脂粉末を、同じくスプレーガン３４に供給されたエアとともに先端の噴出口３６から噴出する。このとき樹脂粉末は負又は正に帯電した状態で噴出される。
【００４８】
一方内側ゴム層１６は、これを保持した金属板を通じて接地されており、スプレーガン３４に負の高電圧を印加し樹脂粉末を負に帯電させた状態で噴出すると、内側ゴム層１６が対極（正極）となって、負の高電圧印加により生成した静電場を負に帯電した樹脂粉末が内側ゴム層１６に向って飛翔し、その内面に樹脂粉末が付着されて樹脂の塗膜を形成する。
【００４９】
その後樹脂粉末の塗着された内側ゴム層１６をチャンバー３２から取り出して、加熱オーブン内で加熱し或いは図３(III)に示すように内側ゴム層１６内部に遠赤外線等のヒータ４４を挿入して樹脂粉末を加熱し、溶融した上でその後冷却することで、内側ゴム層１６内面に樹脂膜１５が積層形成される。
【００５０】
このようにして内側ゴム層１６内面に樹脂膜１５を積層形成したところで、次に図４に拡大して示すように長尺のマンドレル（例えば樹脂マンドレル）２１に内側ゴム層１６を複数外挿する。
そしてその状態でこれを図４に示すブレード編組装置２２の中心孔に通して、これを送りながらその外面に補強糸２８を編組して行く。
【００５１】
このブレード編組装置２２は、円盤状のデッキ板２４と、互いに対をなすキャリヤ２６Ａ，２６Ｂを円周に沿って複数対有しており、互いに対をなすキャリヤ２６Ａ，２６Ｂが８の字状に交叉しつつ、デッキ板２４をその中心回りに周回運動することで、補強糸２８を内側ゴム層１６の外面にブレード編組して行く。
尚このブレード編組の際、蛇腹部１２における山部と谷部とにおいて編組角度がほぼ等しくなるように引取り速度を制御する。
【００５２】
以上のようにして内側ゴム層１６の外面に補強糸２８をブレード編組して成る補強層１８を積層成形したところで、続いてこれを連続的に外側ゴム層２０用のディッピング液にディッピングして、その外側に外側ゴム層２０をコーティング形成する。
そして次にこれを乾燥炉に装入して乾燥させる。
【００５３】
その後マンドレル２１を抜き取り、更にその後長尺の成形品を切断することで図１，図２に示すホース１０が得られる。
尚これはあくまでホース１０の一製造例で、他の製造方法で製造することも可能である。
【００５４】
以上のような本形態のホース１０においては、蛇腹部１２によってホース１０の良好な可撓性を確保することができるので、ホース１０を短尺にしても良好な振動吸収性能を確保することができる。
即ち本形態によれば、良好な振動吸収性を確保しつつホース長を短くすることができ、これによりエンジンルーム内における配管設計やホース取付時の取回しの問題を解決でき、更に配管の際のレイアウトの自由度も高められる。
また補強層１８によって良好な耐圧性を確保することができることから、本形態のホース１０にあっては優れた振動吸収性と耐圧性との両特性を確保することができる。
【００５５】
加えて本形態のホース１０では、補強糸２８を蛇腹形状に沿って編組することで補強層１８を構成しているため、補強層１８を良好な蛇腹形状で内側ゴム層１６の外面に成形することができ、蛇腹部１２における山部も谷部も均等に補強することができるとともに、かかる補強層１８が内側ゴム層１６の蛇腹部１２に沿った蛇腹形状に成形されるため、補強層１８を設けることによって蛇腹部１２の本来有する可撓性を大きく損うといった問題も生じない。
【００５６】
しかもその補強層１８は周方向にも、また長手方向にも継目のない連続した形で構成できるため、補強層１８によるホース１０の耐圧性能も高く確保することができる。
またホース１０の製造に際しても補強層１８を容易に形成することができ、ホース１０の製造コストを安価に抑えることができる。
【００５７】
本形態ではまた内側ゴム層１６の内面に静電塗装による樹脂膜１５を５０〜２００μｍの厚みで積層形成しているため、耐圧振動吸収ホース１０における耐ガス透過性を飛躍的に高めることができる。
【００５８】
〔実施例〕
表１に示す内容で配合したゴム材にて内側ゴム層１６を成形し、そしてその内側ゴム層１６の内面に表１に示す各種樹脂材から成る樹脂膜１５を種々厚みで静電塗装により形成した。
そしてその際の樹脂膜１５の成膜性及びフレオンガスの透過試験を行った。
【００５９】
尚フレオンガスの透過試験は、内側ゴム層１６と同材質のシート４６（図５参照）を加硫成形し、これを用いて行った。
結果が表１に併せて示してある。
【００６０】
【表１】
2005036970.tif 000003
【００６１】
ここでガス透過性の評価は次のようにして行った。
即ち、図５に示しているように低温でフレオンガス（ＨＦＣ-１３４ａ）を封入したカップ４８の開口部を、加硫ゴムシート４６で閉鎖し、そして９０℃のオーブン５０中に放置し、透過面積に対して１日当りの重量変化（減量分）をフレオンガス透過量として求めた。
【００６２】
その結果を、比較例１を基準としてその５０％（１．７ｍｇ／ｃｍ２ｄａｙ）以下であれば「○」、それよりも数値が大きい場合を「×」とした。
【００６３】
また表１において、成膜性については均一の厚みで成膜できたときには「○」を、また均一の厚みで成膜が困難である場合（樹脂粉粒の残留の場合も含む）を「×」とし、またその中間の場合を「△」として評価した。
【００６４】
以上の結果から、内側ゴム層１６の内面に５０〜２００μｍの樹脂膜を積層形成することで、耐フレオン透過性を十分に高め得ることが分かる。
従ってこのような樹脂膜を設けて成る図１のホース１０は、優れた耐ガス透過性と併せて内側ゴム層１６の外面への補強層１８の積層形成による良好な耐圧性、更には蛇腹部１２による良好な振動吸収性を有する。
【００６５】
以上本発明の実施形態を詳述したがこれはあくまで一例示である。
例えば上形態では樹脂膜１５を内側ゴム層１６の内面に積層形成しているが、図６に示しているようにかかる樹脂膜１５を内側ゴム層１６の外面に積層形成し、そしてその上側に補強層１８を積層するといったことも可能である。
また上形態では補強層を補強糸のブレード編組にて構成しているが、本発明においては補強糸をスパイラル巻きしてかかる補強層を構成することも可能であり、また外側ゴム層２０等のカバー層を場合により省略することも可能であるなど、本発明はその趣旨を逸脱しない範囲において種々変更を加えた形態で構成可能である。
【図面の簡単な説明】
【００６６】
【図１】本発明の一実施形態のホースを一部切り欠いて示す斜視図である。
【図２】図１のホースの断面図である。
【図３】図1のホースにおける樹脂膜の形成方法を示す説明図である。
【図４】図１のホースの一製造方法の要部工程を示す説明図である。
【図５】実施例及び比較例の効果確認のために行ったホースのガス透過性の測定方法を示す図である。
【図６】本発明の他の実施形態の要部断面図である。
【図７】従来公知のホースの一例を示す図である。
【図８】従来公知の図７とは異なるホースの例を示す図である。
【符号の説明】
【００６７】
１０  ホース
１２  蛇腹部
１５  樹脂膜
１６  内側ゴム層
１８  補強層
２０  外側ゴム層
２８  補強糸
【図１】
2005036970.tif 000004
【図２】
2005036970.tif 000005
【図３】
2005036970.tif 000006
【図４】
2005036970.tif 000007
【図５】
2005036970.tif 000008
【図６】
2005036970.tif 000009
【図７】
2005036970.tif 000010
【図８】
2005036970.tif 000011